ПРУТ СТЕКЛОКОМПОЗИТНОЙ АРМАТУРЫ

Полезная модель относится к производству стеклокомпозитной арматуры для бетона.
Известен прут стеклокомпозитной арматуры, состоящий из пропитанного полимерным связующим стекловолокнистого жгута, обмотанного нитью с петлями, пропитанной полимерным связующим [1].
Задача полезной модели заключается в увеличении прочности сцепления прута стеклокомпозитной арматуры с бетоном.
Технический результат достигается тем, что в пруте стеклокомпозитной арматуры, состоящем из пропитанного полимерным связующим стекловолокнистого жгута, обмотанного нитью с петлями, пропитанной полимерным связующим, нить с петлями образует вязаный каркас, охватывающий поверхность жгута.
На фиг. 1 изображен стекловолокнистый жгут в начальной стадии обмотки его нитью; на фиг. 2 показан стекловолокнистый жгут с захваченной крючком нитью; на фиг. 3 - стекловолокнистый жгут с вытянутой нитью; на фиг. 4 - стекловолокнистый жгут в начальной стадии образования вязаного каркаса; на фиг. 5 - стекловолокнистый жгут с участком поверхности, охваченной каркасом.
Прут изготавливают следующим образом.
Из стекловолокна формуют жгут 1 с пропиткой его полимерным связующим (например, эпоксифенольный компаунд). Нить 2, пропитанную полимерным связующим закрепляют на конце жгута. Рабочий инструмент (крючок) вводят под жгут и захватывают нить с образованием петли 3. Затем вытягивают нить и пропускают ее через петлю. После этого осуществляют новый захват нити крючком и ее пропуск через петлю. Операцию повторяют до образования вязаного каркаса 4, охватывающего поверхность жгута. После этого осуществляют отверждение полимерного связующего (например, путем термообработки).
Готовый прут имеет поверхность, охваченную вязанным каркасом, прочно соединенным с ней.
Усилие вырывания предложенного прута стеклокомпозитной арматуры из бетонного куба со стороной 150 мм (бетон марки по водонепроницаемости W 6) составляет: 111,8 кН (прута - прототипа 69,9 кН), из монолитного бетона той же марки 112,0 кН (прута - прототипа 70,1 кН); из бетонного куба со стороной 150 мм (бетон марки по водонепроницаемости W 8) 124,7 кН (прута - прототипа 75,1 кН), из монолитного бетона той же марки 124,9 кН (прута - прототипа 75,5 кН).
Таким образом, вязанный каркас, охватывающий поверхность прута, обеспечивает увеличение прочности его сцепления с бетоном.
Источник информации:
1. RU 2622957, 2017.